КАТАЛИЗАТОР ДЛЯ ОЧИСТКИ АВТОМОБИЛЬНЫХ ВЫХЛОПНЫХ ГАЗОВ, УСТОЙЧИВЫЙ К ОТРАВЛЕНИЮ, И СПОСОБ ДЛЯ ОЧИСТКИ АВТОМОБИЛЬНЫХ ВЫХЛОПНЫХ ГАЗОВ

1. Катализатор для очистки автомобильных выхлопных газов, включающий:
(a) субстрат, покрытый по крайней мере двумя слоями намывного покрытия, содержащими один или несколько компонентов драгоценных металлов; и
(b) внешний слой, включающий пористый рефрактерный оксид и один или несколько оксидов основного металла, выбранных из группы, состоящей из оксида бария и оксида стронция, в котором указанный внешний слой не содержит драгоценных металлов;
и причем также:
i) указанные по крайней мере два содержащих драгоценные металлы слоя намывного покрытия смежны друг с другом и покрыты указанным внешним слоем или
ii) указанный внешний слой помещен между парой содержащих драгоценные металлы слоев намывного покрытия, включающих нижний слой намывного покрытия и верхний слой намывного покрытия, и в котором указанный внешний слой покрыт на указанный нижний слой намывного покрытия.
2. Катализатор для очистки автомобильных выхлопных газов по п.1, в котором указанные по крайней мере два содержащих драгоценные металлы слоя намывного покрытия смежны друг с другом и указанный внешний слой нанесен на восходящую часть указанного катализатора от восходящего края указанного катализатора, таким образом создавая зону захвата ядов, и в котором указанная зона захвата ядов включает длину в пределах 10-60% длины указанного катализатора от указанного восходящего края.
3. Катализатор для очистки автомобильных выхлопных газов по п.1, в котором указанные по крайней мере два содержащих драгоценные металлы слоя намывного покрытия смежны друг с другом и указанный внешний слой нанесен на восходящую часть указанного катализатора от восходящего края указанного катализатора, таким образом создавая зону захвата ядов, и в котором указанная зона захвата ядов включает длину в пределах 1-5 дюймов длины указанного катализатора от указанного восходящего края.
5. Катализатор для очистки автомобильных выхлопных газов по п.1, в котором указанный внешний слой помещен между парой содержащих драгоценные металлы слоев намывного покрытия и в котором указанный верхний слой нанесен на нисходящую часть указанного субстрата, таким образом создавая восходящую зону захвата ядов, которая не покрыта указанным верхним слоем намывного покрытия.
5. Катализатор для очистки автомобильных выхлопных газов по п.1, в котором указанный субстрат представляет собой сотовидный монолит.
6. Катализатор для очистки автомобильных выхлопных газов по п.1, в котором указанный пористый рефрактерный оксид представляет собой глинозем.
7. Катализатор для очистки автомобильных выхлопных газов по п.1, в котором по крайней мере один из указанных слоев намывного покрытия дополнительно включает кислородосодержащий компонент.
8. Катализатор для очистки автомобильных выхлопных газов по п.1, в котором толщина указанного внешнего слоя составляет от 10 до 120 мкм.
9. Катализатор для очистки автомобильных выхлопных газов по п.1, в котором указанный пористый рефрактерный оксид содержит внутри- и/или межчастичную пору, в котором размер радиуса указанной поры колеблется в пределах приблизительно от 10 до приблизительно 500 Å.
10. Катализатор для очистки автомобильных выхлопных газов по п.1, в котором указанный внешний слой дополнительно включает кислородосодержащий компонент.
11. Система очистки автомобильных выхлопных газов по п.10, в которой указанный внешний слой дополнительно включает дополнительные компоненты, выбранные из группы, состоящей из соединений, содержащих иттрий, ниобий, лантан, празеодим, неодим, прометий, самарий, диспрозий и иттербий.
12. Способ очистки автомобильных выхлопных газов, включающий:
контакт потока выхлопных газов с катализатором очистки автомобильных выхлопных газов, указанный катализатор обладает повышенной резистентностью к отравлению масляными и/или топливными присадками и причем указанный катализатор включает субстрат, имеющий восходящий край, который первоначально контактирует с указанным выхлопным газом, и нисходящий край, причем указанный катализатор включает:
(a) субстрат, покрытый по крайней мере двумя слоями намывного покрытия, содержащими один или несколько компонентов драгоценного металла; и
(b) внешний слой, включающий пористый рефрактерный оксид и один или несколько оксидов основного металла, выбранных из группы, состоящей из оксида бария и оксида стронция, в котором указанный внешний слой не содержит драгоценные металлы;
и причем также:
i) указанные по крайней мере два содержащих драгоценный металл слоя намывного покрытия смежны друг с другом и покрыты указанным внешним слоем или
ii) указанный внешний слой помещен между парой содержащих драгоценный металл слоев намывного покрытия, включающих нижний слой намывного покрытия и верхний слой намывного покрытия, и в котором указанный внешний слой покрыт на указанный нижний слой намывного покрытия; и
(c) в котором указанный выхлопной газ проходит через указанный каталитический член по направлению от указанного восходящего края к указанному низходящему краю.
13. Способ по п.12, в котором указанный субстрат представляет собой сотовидный монолит.
14. Способ по п.12, в котором по крайней мере один из указанных слоев намывного покрытия дополнительно включает кислородосодержащий компонент, выбранный из группы, состоящей из оксида церия, смешанного оксида церия и циркония и смешанного оксида церия, циркония, празеодима, неодима и/или стабилизатора, такого, как оксид лантана или иттрия.
15. Способ по п.12, в котором указанный пористый рефрактерный оксид представляет собой глинозем.